(57)【要約】【課題】  ペット用マットの表面の水きり性を良好に確保し、ペットが排尿等をしてマットが濡れた時に、マット表面に水分を残さないようにすることで、ペットの足に水分が付着し、マット周辺を汚さないようにすることを課題とするものである。【解決手段】  マット表面に使用するパイル糸として、単糸繊度が２０〜６０デシテックスのポリエステルフィラメント糸を使用し、マットの単位面積当りの単繊維本数が８００〜２４００本／ｃｍ２のカットパイルにすることにより、水分が直ぐにマット表面から基布側に移動し、水平方向に広がって、マット表面に水分が残らなくなり、効果的にペットの足の汚れを防ぐことが可能であることを見出し本発明に到達した。【選択図】        図１
2006223206.tif 000002
【特許請求の範囲】
【請求項１】
少なくともパイル糸と基布よりなる表皮層と、熱可塑性樹脂フィルムよりなる防水接着層とからなるペット用マットにおいて、パイル糸として単糸繊度が２０〜６０デシテックスのポリエステルフィラメント糸を使用し、前記表皮層の単位面積当りの単繊維本数が８００〜２４００本／ｃｍ２のカットパイルを植設した、マット表面の水切り性の良いことに特徴のあるペット用マット。
【請求項２】
前記パイル糸と基布よりなる表皮層に目止め層によって目止めが施されたことに特徴のある請求項１に記載のペット用マット。
【請求項３】
前記表皮層において、パイル糸または基布の表面に消臭機能を備えたことに特徴のある請求項１または２に記載のペット用マット。
【請求項４】
前記表皮層において、基布表面に消臭繊維からなる繊維ウェブを積層し消臭機能を備えたことに特徴のある請求項１または２に記載のペット用マット。
【請求項５】
前記防水接着層の下側に、不織布層を積層し、クッション性と反り防止加工の施されたことに特徴のある請求項１乃至４のいずれかに記載のペット用マット。
【請求項６】
ペット用マットの最も下側に、滑り止め加工の施されたことに特徴のある請求項１乃至５のいずれかに記載のペット用マット。
【発明の詳細な説明】
【技術分野】
【０００１】
本発明は、主に犬や猫等のペット用に使用されるマットで、床面や地面に敷いてペットが座ったり寝そべったりして使用するマットに関するものである。
【背景技術】
【０００２】
従来から主にペット用に使用されるマットは、パイル糸と基布からなる表皮層に、熱可塑性樹脂からなるフィルムを防水層として接着した簡単なものや、さらにクッション層を積層し滑り止め加工を施したものや、ペットの不快な臭いを抑えたり、ダニや菌などの発生を抑えるような加工を施したものなど多くのペット用マットが市販されている。特に犬や猫などの小動物は屋内で飼育されることが多くなり、これらのペットのいつもいる場所や、ペット用トイレの周辺にはこのマットが敷かれることが多いが、清潔感が保たれなかったり、不快な臭いの発生源となり困っていた。特に、近年建設される住宅では、断熱性、気密性が著しく向上してきていることもあり、屋内で飼育するペットに関連した清潔感や消臭に関心が高くなってきている。
【０００３】
例えば、特許文献１においては、マット本体の下側に、マット本体とほぼ同形状の消臭体を設け、消臭体を挿脱可能としたものや、特許文献２、３においては、ペット用シートにおいて透水性シートと不透水性シートの間に消臭剤を含んだ吸水体を介在させて、ペットの尿の臭いを消す技術が開示されている。しかしながら、これらのものでは、尿等で汚れたマットやシートの上をペットが歩くことにより、ペットの足が汚れ、その汚れた足で周辺を歩くことから、マットやシートの周辺の清潔感が保たれなかったり、不快な臭いの発生源となっていた。
【特許文献１】特開２００４−８９３４７号公報
【特許文献２】特開２００２−１０７１８号公報
【特許文献３】特開２００３−１５８９３０号公報
【発明の開示】
【発明が解決しようとする課題】
【０００４】
本発明は、かかる技術的背景に鑑みてなされたものであって、マット表面の水きり性を良好に確保し、ペットが排尿した時に、マット表面に水分を残さないようにすることで、ペットの足に水分が付かないようにすることを課題とするものである。これにより、ペットがマットの周辺を歩いても、ペットの足が汚れないのでマット周辺が汚れないようになり、不快な臭いの発生拡散が防がれる。
【課題を解決するための手段】
【０００５】
本発明者らは、このような課題を解決するために鋭意検討の結果、マット表面に使用するパイル糸としてはかなり太い、単糸繊度が２０〜６０デシテックスのポリエステルフィラメント糸を使用し、単位面積当りの単繊維本数が８００〜２４００本／ｃｍ２のカットパイルにすることにより、水分が直ぐにマット表面から基布側に移動し、防水接着層上の水平方向に広がってマット表面に水分が残らないことを見出し、効果的にペットの足の汚れを防ぐことが可能である本発明に到達した。上記課題を達成するために、本発明は以下の手段を提供する。
【０００６】
［１］少なくともパイル糸と基布よりなる表皮層と、熱可塑性樹脂フィルムよりなる防水接着層とからなるペット用マットにおいて、パイル糸として単糸繊度が２０〜６０デシテックスのポリエステルフィラメント糸を使用し、前記表皮層の単位面積当りの単繊維本数が８００〜２４００本／ｃｍ２のカットパイルを植設した、マット表面の水切り性の良いことに特徴のあるペット用マット。
【０００７】
［２］前記パイル糸と基布よりなる表皮層に目止め層によって目止めが施されたことに特徴のある前項１に記載のペット用マット。
【０００８】
［３］前記表皮層において、パイル糸または基布の表面に消臭機能を備えたことに特徴のある前項１または２に記載のペット用マット。
【０００９】
［４］前記表皮層において、基布表面に消臭繊維からなる繊維ウェブを積層し消臭機能を備えたことに特徴のある前項１または２に記載のペット用マット。
【００１０】
［５］前記防水接着層の下側に、不織布層を積層し、クッション性と反り防止加工の施されたことに特徴のある前項１乃至４のいずれかに記載のペット用マット。
【００１１】
［６］ペット用マットの最も下側に、滑り止め加工の施されたことに特徴のある前項１乃至５のいずれかに記載のペット用マット。
【発明の効果】
【００１２】
本発明のペット用マットは、パイル糸として、単糸繊度が２０〜６０デシテックスのポリエステルフィラメント糸を使用し、表皮層のパイル糸としての単繊維本数を単位面積当り８００〜２４００本／ｃｍ２のカットパイルを植設しているので、排尿などの水分の大部分はパイル糸に把持されることなく直ぐに落下し基布の中にしみ込む。しみ込んだ水分は、熱可塑性樹脂フィルムからなる防水接着層で止められ、床にしみだすことが防がれ水平方向に広がっていくので、水分はマット表面にほとんど残らない。このため、ペットの足を汚すことが少なくなり、ペットが歩き回ってマット周辺の床を汚すことが防がれる。
【００１３】
また、本発明のペット用マットは、表皮層に目止め層によって目止めが施されるので、抜糸強度が向上し、洗濯を繰返してもパイル糸の離脱なく耐久性が向上する。
【００１４】
また、ペット用マットの表皮層のパイル糸または基布の表面には、消臭機能を付与しているので、ペットの排尿等による悪臭を消すことができる。
【００１５】
また、表皮層において、基布表面に消臭繊維からなる繊維ウェブを積層し消臭機能を備えているので、マット表面からの水分を素早く吸収し、悪臭を消すことができる。
【００１６】
また、防水接着層の下側に、不織布層を積層することにより、クッション性が向上し、熱可塑性樹脂フィルム層を繊維層で挟むことになり、バランスがとれ反りが防止される。
【００１７】
また、ペット用マットの下側に、滑り止め加工が施されるので、ペットが走り回ってもマットが床面を滑ることが防がれる。
【発明を実施するための最良の形態】
【００１８】
次に、この発明に係るペット用マットの一実施形態を図面に基づいて説明する。この実施形態のペット用マット１は、パイル糸２と基布３からなる表皮層４を目止め層５によって目止めが施される。次ぎに、熱可塑性樹脂フィルムからなる防水接着層６によって、不織布からなる不織布層７と前記目止めされた表皮層４が接着される。さらに不織布層７の下側に畝状に滑り止め用の樹脂１１を塗布し、滑り止め加工が施されている。また、拡大図に示すように、単繊維１０に消臭剤９がバインダー樹脂によって固定されている。（図１参照）
【００１９】
表皮層４は、立毛布帛でパイル糸２と基布３からなるもので、タフテッドカーペットが好ましい。基布３としての素材は、どのようなものでもよく、例えば素材としては、ポリエステル系繊維、ポリアミド系繊維、ポリオレフィン系繊維等の熱可塑性繊維、またこれら各繊維の複合化繊維、アセテート等の半合成繊維、レーヨン等の再生繊維、麻、綿等の天然繊維、あるいはこれらの混綿したものが挙げられるが、中でも吸水性のないポリエステル系繊維が好ましい。また、基布３の形態としては限定はしないが不織布が好ましく、例えばスパンボント不織布、ニードルパンチ不織布等を挙げられる。
【００２０】
また、基布３のパイル糸側には、消臭加工を施してもよい。悪臭を吸着する活性炭や、悪臭を分解するアミン化合物等の消臭剤をバインダー樹脂と混合し、塗布してやればよい。また、消臭剤を練り込んだ消臭繊維ウェブ８を、基布３のパイル糸側にパンチング処理した基布を使用してもよい。（図２参照）
【００２１】
また、本発明におけるマットのパイル糸２の素材として、ポリエステル繊維のカットパイルに限定するのは、ポリエステル繊維は吸水性がないことからペットの尿などの水分がパイル糸の表面に残りにくく、他の繊維と比較して融点が比較的高いことから、熱可塑性樹脂フィルムからなる防水接着層５と接着する時にパイル糸の形態を壊されることなく、水切り性を確保できるためである。パイル長は、水分量とパイル糸の腰の強さにもよるが、底つき感のないように設計することが大切で３ｍｍ〜１０ｍｍが好ましい。ぺットの足がマットの底の水分に着かないようにするためにはパイル長は３ｍｍ以上は必要で、より好ましくはパイル長は４ｍｍ以上である。但し、パイル長が長くなりすぎることは、荷重がかかったときにパイルが横に倒れやすくなるので好ましくなく、本発明では１０ｍｍ以下が好ましい。より好ましくは８ｍｍ以下がよい。
【００２２】
パイル糸２はヒートセットされると水切り性が向上する。ヒートセットは、パイル糸の太さにもよるが総繊度１５００〜３０００デシテックスのパイル糸では、１６０〜２１０℃で１〜２分程度行なうことが望ましい。２１０℃、２分以上ではパイル糸が硬くなり、また、１６０℃、１分を下回るとヒートセット効果がなくなり好ましくない。
【００２３】
次ぎに、パイル糸の単糸繊度は２０〜６０デシテックス、単繊維本数は８００〜２４００本／ｃｍ２が好ましい。単糸繊度が２０デシテックスを下回って細くなったり、単繊維本数が２４００本／ｃｍ２を超えると、毛細管現象の発現でペットの尿などの水分がパイル糸の表面側に残り易くなり好ましくない。６０デシテックスを超えるとパイルとして腰が強くなりすぎてゴワゴワした感触になり好ましくない。より好ましくは３０〜５０デシテックスが好ましい。また単繊維本数が８００本／ｃｍ２を下回るとパイルが倒れやすくなり好ましくない。より好ましくは１２００〜２０００本／ｃｍ２がよい。
【００２４】
表皮層４において、防水接着層を積層する前に、あらかじめパイル糸２と基布３とを固定するするために目止め層５を塗布することが好ましい。目止め層５としてはパイル糸２と基布３とを固定できる樹脂組成物やゴム組成物であれば特に限定されないが、例えば樹脂組成物の樹脂成分としてはアクリル系、ウレタン系、ポリ塩化ビニル、ポリエチレン、ポリプロピレン、エチレン−酢酸ビニル共重合体（ＥＶＡ）等の樹脂が挙げられる。ゴム組成物のゴム成分としてはＳＢＲ（スチレン−ブタジエンゴム）、ＮＢＲ（アクリロニトリル−ブタジエンゴム）ＭＢＲ（メチルメタクリレート−ブタジエンゴム）あるいは天然ゴム等が挙げられる。バッキング方法としてはロールコーティング法、スプレーコーティング法等でバッキング材を塗布し乾燥すればよい。また、バッキング工程を経ずに、熱可塑性樹脂フィルムからなる防水接着層５を直接表皮層４に溶融塗布し、パイル糸と基布とを固定してもよい。
【００２５】
本発明における消臭剤としては、特に限定されないが、例えば、アンモニアや硫化水素の消臭に有効なアミン化合物等の消臭剤と、多孔質無機物質をバインダー樹脂によってパイル糸や基布の表面に固定してやればよい。また、図２のように基布のパイル側表面に消臭繊維ウェブ８をパンチングさせた基布にパイル糸を植設した表皮層を使用してもよい。
【００２６】
熱可塑性樹脂フィルムからなる防水接着層５は、パイル糸２を伝って落下した水分が基布の中に入り、その後床に抜けるのを防ぐもので、例えばポリ塩化ビニル、ポリエチレン、ポリプロピレン、エチレン−酢酸ビニル共重合体（ＥＶＡ）等の熱可塑性樹脂からなるフィルムを挙げられる。熱可塑性樹脂フィルムの塗布量は、特に限定しないが2００〜４００ｇ／ｍ２の塗布で防水機能を付与することができる。塗布量が2００ｇ／ｍ２を下回ると、防水性、接着性が確保しにくく、４００ｇ／ｍ２を超えるとマットが硬くなりコストも上昇し好ましくない。
【００２７】
不織布層６はペット用マットにクッション性を付与することと、ペット用マットの反りを防止する。不織布層６は、熱可塑性樹脂フィルムを溶融させながら表皮層４に塗布するときに同時に送入し一体化すればよく、形態としては、スパンボント不織布、ニードルパンチ不織布等を挙げられる。素材としては、どのような素材のものでもよく、例えば、ポリエステル系繊維、ポリアミド系繊維、ポリオレフィン系繊維等の熱可塑性繊維、またこれら各繊維の複合化繊維、アセテート等の半合成繊維、レーヨン等の再生繊維、麻、綿等の天然繊維、あるいはこれらの混綿したものが挙げられる。リサイクル性を考慮すると、パイル糸と同じポリエステル系繊維にすることが好ましい。
【００２８】
また、不織布層６に消臭機能を付与する加工を施してもよい。悪臭を分解するアミン系化合物と活性炭やゼオライト等の無機物質との組みあわせからなる消臭剤をバインダー樹脂と混合しで塗布してやったり、処理液中に浸漬し乾燥してやればよい。また、消臭剤を練り込んだ消臭繊維を混綿した不織布を使用してもよい。
【００２９】
また、不織布層６の床面側の面には滑り止め加工が施されていることが好ましい。滑り止め加工は、マット上をペットが走ったり飛んだりしたときに、マットがずれないように不織布層６の床面側の面に機械発泡したゴム系ラテックスフォームを部分的に塗布したり、ゴム系ラテックスをスプレー等で薄く塗布して摩擦係数をあげ、滑り止め加工としてもよい。
【実施例】
【００３０】
次に、この発明の一実施例として使用したマットの使用材料、加工方法、試験評価方法を列記する。
＜使用材料および加工方法＞
基布……ポリエステルのスパンボンド不織布（目付１１０ｇ／ｍ２）  のパイル側表面に消臭繊維ウェブ（目付３０ｇ／ｍ２）（ディスメル（登録商標）東洋紡株式会社製）をパンチングさせている。
パイル糸……単糸繊度は４４デシテックス、６０フィラメントのポリエステル繊維。
表皮層……前記基布とパイル糸から１／１０ゲージタフテッド機で表皮層を作成した。（パイル長５ｍｍ  ステッチ２６．５／１０ｃｍのカットパイル  パイル目付５００ｇ／ｍ２  単繊維本数は１２４８本／ｃｍ２）
目止め層……ＳＢＲラテックスをローラーコーティングし乾燥した。（塗布量６０ｇ／ｍ２）
防水接着層……ポリエチレン樹脂をＴダイ押出し機で塗布した。（塗布量2５０ｇ／ｍ２）
不織布層……ポリエステルのニードルパンチ不織布（厚さ３ｍｍ  目付２００ｇ／ｍ２  ）
滑り止め加工……発泡ＳＢＲラテックスを畝状に塗布した。（塗布量６０ｇ／ｍ２）
消臭剤……セバシン酸ジヒドラジトとゼオライトとからなる消臭剤と自己架橋型アクリル樹脂を水に分散させスプレー塗布した。（消臭剤の塗布量８ｇ／ｍ２）
【００３１】
＜マット表面の水切り性性能測定試験＞
５０ｃｍ角のペット用マットの中央部にコップの水５０ｃｃを流し、３０秒後にマット中央を白色綿布にて軽く擦り、白色綿布への水分のしみだしを目視確認し、しみだしが確認されなければ合格とした。
【００３２】
＜消臭性能試験法＞
（アンモニア消臭性能）
ペット用マットから切り出した試験片（１０×１０ｃｍ角）を、内容量２Ｌの袋内に入れた後、袋内の濃度が１００ｐｐｍとなるようにアンモニアガスを注入し、２時間経過後にアンモニアガスの残存濃度を測定し、この測定値により各試験片がアンモニアガスを分解除去した総量を算出し、これによりアンモニアガスの除去率（％）を計算した。８０％以上を合格とした。
【００３３】
＜防水性能試験法＞
５０ｃｍ角のペット用マットの下側に白色綿布を置き、パイル表面の一か所にコップの水５０ｃｃを流し、１時間経過後に、白色綿布に水分が染み出していなければ、合格とした。
【００３４】
＜実施例１＞
前記材料のうち表皮層に目止め層を施し、防水接着層だけを貼り合わせて、ペット用マットとした。アンモニア消臭性能は９０％の除去率であった。マット表面の水切り性性能試験および防水性能試験は合格であった。  
【００３５】
＜実施例２＞
実施例１において、防水接着層の下側に不織布層を積層し、さらに滑り止め加工を施した。アンモニア消臭性能は９１％の除去率であった。マット表面の水切り性性能試験および防水性能試験は合格であった。また、マットを床に置いたところ反りもなく滑らなかった。  
【００３６】
＜実施例３＞
実施例１において、パイル糸として単糸繊度は５５デシテックス、６０フィラメントのポリエステル繊維としパイル目付６２５ｇ／ｍ２とした以外は、実施例１と同様にしてペット用マットを得た。アンモニア消臭性能は８９％の除去率であった。マット表面の水切り性性能試験および防水性能試験は合格であった。  
【００３７】
＜実施例４＞
実施例１において、パイル糸として単糸繊度は３０デシテックス、９６フィラメントのポリエステル繊維とし表皮層として、パイル長８ｍｍのカット、パイル目付８２０ｇ／ｍ２、単繊維本数は１９９８本／ｃｍ２）とした以外は、実施例１と同様にしてペット用マットを作成した。アンモニア消臭性能は８８％で、マット表面の水切り性性能試験および防水性能試験は合格であった。  
【００３８】
＜実施例５＞
実施例２において、不織布層にセバシン酸ジヒドラジトとゼオライトとからなる消臭剤と自己架橋型アクリル樹脂を水に分散させスプレー塗布し（消臭剤の塗布量８ｇ／ｍ２）乾燥した不織布層を使用した以外は、実施例２と同様にしてペット用マットを作成した。ペット用マットには反りも滑りもなく、アンモニア消臭性能は９６％でと良好で、マット表面の水切り性性能試験および防水性能試験は合格であった。
【００３９】
＜実施例６＞
実施例５において、さらにパイル糸に消臭機能を備えるために、セバシン酸ジヒドラジトとゼオライトとからなる消臭剤と自己架橋型アクリル樹脂を水に分散させスプレー塗布し（消臭剤の塗布量８ｇ／ｍ２）し乾燥した以外は、実施例５と同様にしてペット用マットを作成した。アンモニア消臭性能は９９％で、マット表面の水切り性性能試験および防水性能試験は合格であった。
【００４０】
＜比較例１＞
実施例１において、パイル糸として、単糸繊度は８デシテックス、１９２フィラメントのポリエステル繊維、ステッチを４０．５／１０ｃｍのカットパイル  パイル目付４５０ｇ／ｍ２  単繊維本数は３０４０本／ｃｍ２とした以外は、実施例１と同様にしてペット用マットを作成した。アンモニア消臭性能は９１％で、防水性能試験も合格であったが、マット表面の水切り性性能試験は不合格であった。
【００４１】
＜比較例２＞
実施例１において、パイル糸として、単糸繊度は７０デシテックス、６０フィラメントのポリエステル繊維、パイル長４ｍｍ  ステッチ２３／１０ｃｍのカットパイル  パイル目付５５０ｇ／ｍ２  単繊維本数１０８４本／ｃｍ２とした以外は、実施例１と同様にしてペット用マットを作成した。アンモニア消臭性能は９１％で、防水性能試験、マット表面の水切り性性能試験も合格であったがパイル風合いが硬く、ゴワゴワしたものとなり不合格と判定された。
【００４２】
＜参考例＞
実施例１において、基布として消臭繊維ウェブをパンチングしていないポリエステルのスパンボンド不織布（目付１１０ｇ／ｍ２）とした以外は、実施例１と同様にしてペット用マットを作成した。防水性能試験、マット表面の水切り性性能試験も合格であったが、アンモニア消臭性能が６９％であった。
【図面の簡単な説明】
【００４３】
【図１】この発明の一実施形態に係るペット用マットを示す断面図である。
【図２】この発明の一実施形態に係るペット用マットで消臭繊維ウェブをパンチングさせた基布にパイル糸を植設した例を示す断面図である。
【符号の説明】
【００４４】
１・・ペット用マット
２・・パイル糸
３・・基布
４・・表皮層
５・・目止め層
６・・防水接着層
７・・不織布層
８・・消臭繊維ウェブ
９・・消臭剤
１０・・単繊維
１１・・滑り止め
【図１】
2006223206.tif 000003
【図２】
2006223206.tif 000004